(57)【要約】【課題】高いキャリア移動度を有し、感光層形成時の結晶析出やピンホール発生などがなく、感光層を安定に形成することができるばかりか、高感度で低残留電位の電子写真用有機感光体を作製することが可能な電荷輸送剤として有用な新規な化合物を提供する。【解決手段】下記一般式（１）【化１】2011055756.tif 000156式中、Ｒ１〜Ｒ３はアルキル基、ｋは０乃至３の整数、ｊは０乃至４の整数、ｌは０ないし６の整数であり、Ｘ１及びＸ２は少なくともエチレン系不飽和結合を１つ有する炭化水素基である、で表わされるジフェニルナフチルアミン誘導体。【選択図】なし
2011055756.tif 000002
【特許請求の範囲】
【請求項１】
下記一般式（１）で表されるジフェニルナフチルアミン誘導体；
【化１】
2011055756.tif 000150
式中、
ｊは０ないし４の整数を表し、
ｋは０ないし５の整数を表し、
ｌは０ないし６の整数を表し、
Ｒ１、Ｒ２、Ｒ３は相互に同一でも異なっていてもよく、炭素
原子数１ないし６のアルキル基；炭素原子数１ないし６のアルコ
キシ基；ハロゲン原子；芳香族炭化水素基；縮合多環芳香族基；
芳香族複素環基；及び、置換基として炭素原子数１ないし６のア
ルキル基、炭素原子数２ないし６のアルケニル基、アラルキル基
、芳香族炭化水素基もしくは芳香族複素環基を有しているジ置換
アミノ基；から成る群より選択された基であり、
Ｒ１、Ｒ２またはＲ３が複数存在する場合において、複数の
Ｒ１、Ｒ２またはＲ３は、相互に同一でも異なっていてもよく、
互いに結合して環構造を形成してもよい、
Ｘ１は下記一般式（１ａ）；
【化２】
2011055756.tif 000151
式中、
ｍは０または１を表し、
Ｒ４〜Ｒ８は互いに同一でも異なっていてもよく、水素原
子、炭素原子数１ないし６のアルキル基、炭素原子数１ない
し６のアルコキシ基、芳香族炭化水素基、縮合多環芳香族基
または芳香族複素環基を表し、Ｒ７とＲ８は共同で環を形成
してもよく、Ｒ７が水素原子またはアルキル基である場合、
Ｒ８は芳香族炭化水素基、縮合多環芳香族基または芳香族複
素環基である、
で表される１価基を表し、
Ｘ２は下記一般式（１ｂ）；
【化３】
2011055756.tif 000152
式中、
ｎは０または１を表し、
Ｒ９〜Ｒ１３は互いに同一でも異なっていてもよく、水素
原子、炭素原子数１ないし６のアルキル基、炭素原子数１な
いし６のアルコキシ基、芳香族炭化水素基、縮合多環芳香族
基または芳香族複素環基を表し、Ｒ１２とＲ１３は共同で環
を形成してもよく、Ｒ１２が水素原子またはアルキル基の場
合、Ｒ１３は芳香族炭化水素基、縮合多環芳香族基または芳
香族複素環基である、
で表される１価基を表す。
【請求項２】
下記一般式（１’）で表される請求項１記載のジフェニルナフチルアミン誘導体；
【化４】
2011055756.tif 000153
式中、
ｏは、前記一般式（１）におけるｊに相当する数であり、０な
いし４の整数を表し、
ｐは、前記一般式（１）におけるｋに相当する数であり、０な
いし５の整数を表し、
ｑは、前記一般式（１）におけるｌに相当する数であり、０な
いし６の整数を表し、
Ｒ１４、Ｒ１５、Ｒ１６は、それぞれ、前記一般式（１）にお
けるＲ１、Ｒ２またはＲ３に相当する基であり、
Ｘ１は前記一般式（１ａ）で表される１価基を表し、
Ｘ２は前記一般式（１ｂ）で表される１価基を表す。
【請求項３】
下記一般式（１’’）で表される請求項２記載のジフェニルナフチルアミン誘導体；
【化５】
2011055756.tif 000154
式中、
ｒ６３〜ｒ６７は相互に同一でも異なっていてもよく、０ない
し５の整数を表し、
Ｒ６３〜Ｒ６７は相互に同一でも異なっていてもよく、炭素原
子数１ないし６のアルキル基；炭素原子数１ないし６のアルコキ
シ基；ハロゲン原子；芳香族炭化水素基；縮合多環芳香族基；芳
香族複素環基；及び、置換基として炭素原子数１ないし６のアル
キル基、炭素原子数２ないし６のアルケニル基、アラルキル基、
芳香族炭化水素基もしくは芳香族複素環基を有するジ置換アミノ
基；から成る群より選択された基であり、
Ｒ６３、Ｒ６４、Ｒ６５、Ｒ６６またはＲ６７が複数存在する
場合において、複数個のＲ６３、Ｒ６４、Ｒ６５、Ｒ６６または
Ｒ６７は、それぞれ、相互に同一でも異なっていてもよく、互い
に結合して環構造を形成してもよい。
【請求項４】
下記一般式（１’’’）で表される請求項２記載のジフェニルナフチルアミン誘導体；
【化６】
2011055756.tif 000155
式中、
ｒ６３〜ｒ６７は相互に同一でも異なっていてもよく、０ない
し５の整数を表し、
Ｒ６３〜Ｒ６７は相互に同一でも異なっていてもよく、炭素原
子数１ないし６のアルキル基；炭素原子数１ないし６のアルコキ
シ基；ハロゲン原子；芳香族炭化水素基；縮合多環芳香族基；芳
香族複素環基；及び、置換基として炭素原子数１ないし６のアル
キル基、炭素原子数２ないし６のアルケニル基、アラルキル基、
芳香族炭化水素基もしくは芳香族複素環基を有するジ置換アミノ
基；から成る群より選択された基であり、
Ｒ６３、Ｒ６４、Ｒ６５、Ｒ６６またはＲ６７が複数存在する
場合において、複数個のＲ６３、Ｒ６４、Ｒ６５、Ｒ６６または
Ｒ６７は、それぞれ、相互に同一でも異なっていてもよく、互い
に結合して環構造を形成してもよい。
【請求項５】
請求項１に記載のジフェニルナフチルアミン誘導体からなる電荷輸送剤。
【請求項６】
導電性基体上に有機感光層が設けられている電子写真用有機感光体であって、該有機感光層が、請求項１に記載のジフェニルナフチルアミン誘導体を電荷輸送剤として含有していることを特徴とする電子写真用有機感光体。
【請求項７】
前記有機感光層が、電荷発生剤が樹脂バインダーに分散されている電荷発生層と、前記電荷輸送剤が樹脂バインダーに分散されている電荷輸送層とからなる積層型感光層である請求項６に記載の電子写真用有機感光体。
【請求項８】
前記有機感光層が、電荷発生剤と前記電荷輸送剤とが樹脂バインダーに分散されている単層型感光層である請求項６に記載の電子写真用有機感光体。
【発明の詳細な説明】
【技術分野】
【０００１】
本発明は、高いキャリア移動度を有し、電子写真用感光体に用いられる電荷輸送剤として有用であるジフェニルナフチルアミン誘導体に関する。
【背景技術】
【０００２】
無機系の光導電性材料としては、アモルファスシリコン、アモルファスセレン、硫化カドミウム、酸化亜鉛等が知られている。このような無機系の光導電性材料を用いて形成された無機感光体は、電子写真の分野で広く採用されていた。しかしながら、セレン、硫化カドミウムは毒物として回収が必要であり、セレンは熱により結晶化するための耐熱性に劣り、硫化カドミウム、酸化亜鉛は耐湿性に劣り、また酸化亜鉛は耐刷性がないなどの欠点を有している。このため、最近では、光導電性材料として電荷発生剤と電荷輸送剤とを含む有機感光層が導電性基体上に設けられた有機感光体が主流となっている。
このような有機感光体としては、導電性基体上に形成されている感光層が、電荷発生剤と電荷輸送剤とを樹脂バインダーに分散したものからなる単層型のものと、該感光層が、電荷発生剤が樹脂バインダー中に分散されている電荷発生層と電荷輸送剤が樹脂バインダー中に分散された電荷輸送層とからなる積層型のものが知られている。何れのタイプの有機感光体も、無機感光体に比して軽量であり、感光層の形成が容易であるなどの利点を有しており、更に、環境に与える影響が小さいという利点も有している。【０００３】
上記のような電子写真用の有機感光体において、電荷輸送剤は、電界印加時に光照射により電荷発生剤によって発生したキャリア（正電荷或いは負電荷）を効率良く受取り、感光層内を速く移動させ、感光層表面の帯電電荷を速やかに消滅させること等の特性が要求されている。キャリアが単位電界当りに移動する速さはキャリア移動度と呼ばれており、キャリア移動度が高いということはキャリアが感光層内（或いは電荷輸送層内）を速く移動するということである。このキャリア移動度は、電荷輸送剤として使用される化合物に固有のものであり、したがって、電荷輸送剤としては、キャリア移動度の高い化合物を用いる必要がある。【０００４】
また、電荷輸送剤や電荷発生剤は、樹脂バインダーと共に有機溶媒に溶解させて塗布し乾燥（有機溶媒の除去）することにより感光層を形成する。従って、結晶の析出やピンホールの発生がなく、均質な感光層を形成し得るという性質も電荷輸送剤に要求される。感光層中に結晶が析出している部分やピンホールが存在していると、これらの部分で絶縁破壊が生じるため、電子写真法により画像を形成したとき、画像欠陥が生じてしまうためである。【０００５】
このように、電荷輸送剤には種々の特性が要求されるため、これまでも種々の化合物が電荷輸送剤として提案されている（特許文献１〜１４参照）。
【先行技術文献】
【特許文献】
【０００６】
【特許文献１】特公昭５８−０３２３７２号公報
【特許文献２】特開平１−１４２６４２号公報
【特許文献３】特開平５−０８８３８９号公報
【特許文献４】特公平７−０２１６４６号公報
【特許文献５】特公平５−０１９７０１号公報
【特許文献６】特公昭５５−０４２３８０号公報
【特許文献７】特開昭５７−１０１８４４号公報
【特許文献８】特開昭５４−１５０１２８号公報
【特許文献９】特開昭６１−０２３１５４号公報
【特許文献１０】特開昭６０−３４０９９９号公報
【特許文献１１】特開昭６１−０２３１５４号公報
【特許文献１２】特公昭５８−０３２３７２号公報
【特許文献１３】米国特許第３８７３３１２号公報
【特許文献１４】特開平４−０６６０２３号公報
【発明の概要】
【発明が解決しようとする課題】
【０００７】
上述した特許文献で電荷輸送剤として提案されている多くの化合物は電荷発生層と電荷輸送層とを組み合わせて感光層とした場合、実用上必要とされる感光体の諸特性、条件を満足するものは少ない。つまり、成膜化した後に結晶が析出し、たとえ成膜化できたとしても暗時に十分な表面電位を保持できない、光を照射した後に十分に表面電位を減衰することができない（低感度、高残留電位）など、様々な問題点を有している。【０００８】
従って、本発明の目的は、高いキャリア移動度を有し、感光層形成時の結晶析出やピンホール発生などがなく、感光層を安定に形成することができるばかりか、高感度で低残留電位の電子写真用有機感光体を作製することが可能な電荷輸送剤として有用な新規な化合物を提供することにある。
本発明の他の目的は、上記の化合物からなる電荷輸送剤及び該電荷輸送剤を感光層中に含む電子写真用有機感光体を提供することにある。
【課題を解決するための手段】
【０００９】
本発明によれば、下記一般式（１）で表わされるジフェニルナフチルアミン誘導体が提供される。
【化１】
2011055756.tif 000003
式中、
ｊは０ないし４の整数を表し、
ｋは０ないし５の整数を表し、
ｌは０ないし６の整数を表し、
Ｒ１、Ｒ２、Ｒ３は相互に同一でも異なっていてもよく、炭素原子数
１ないし６のアルキル基；炭素原子数１ないし６のアルコキシ基；ハロ
ゲン原子；芳香族炭化水素基；縮合多環芳香族基；芳香族複素環基；及
び、置換基として炭素原子数１ないし６のアルキル基、炭素原子数２な
いし６のアルケニル基、アラルキル基、芳香族炭化水素基もしくは芳香
族複素環基を有しているジ置換アミノ基；から成る群より選択された基
であり、
Ｒ１、Ｒ２またはＲ３が複数存在する場合において、複数のＲ１、
Ｒ２またはＲ３は、相互に同一でも異なっていてもよく、互いに結合し
て環構造を形成してもよい、
Ｘ１は下記一般式（１ａ）；
【化２】
2011055756.tif 000004
式中、
ｍは０または１を表し、
Ｒ４〜Ｒ８は互いに同一でも異なっていてもよく、水素原子、炭
素原子数１ないし６のアルキル基、炭素原子数１ないし６のアルコ
キシ基、芳香族炭化水素基、縮合多環芳香族基または芳香族複素環
基を表し、Ｒ７とＲ８は共同で環を形成してもよく、Ｒ７が水素原子
またはアルキル基である場合、Ｒ８は芳香族炭化水素基、縮合多環
芳香族基または芳香族複素環基である、
で表される１価基を表し、
Ｘ２は下記一般式（１ｂ）；
【化３】
2011055756.tif 000005
式中、
ｎは０または１を表し、
Ｒ９〜Ｒ１３は互いに同一でも異なっていてもよく、水素原子、
炭素原子数１ないし６のアルキル基、炭素原子数１ないし６のアル
コキシ基、芳香族炭化水素基、縮合多環芳香族基または芳香族複素
環基を表し、Ｒ１２とＲ１３は共同で環を形成してもよく、
Ｒ１２が水素原子またはアルキル基である場合、Ｒ１３は芳香族炭
化水素基、縮合多環芳香族基または芳香族複素環基である、
で表される１価基を表す。【００１０】
本発明のジフェニルナフチルアミン誘導体においては、電荷輸送剤としての特性の観点から、下記一般式（１’）で表わされる構造を有するものが好適である。
【化４】
2011055756.tif 000006
式中、
ｏは、前記一般式（１）におけるｊに相当する数であり、０ないし４
の整数を表し、
ｐは、前記一般式（１）におけるｋに相当する数であり、０ないし５
の整数を表し、
ｑは、前記一般式（１）におけるｌに相当する数であり、０ないし６
の整数を表し、
Ｒ１４、Ｒ１５、Ｒ１６は、それぞれ、前記一般式（１）における
Ｒ１、Ｒ２またはＲ３に相当する基であり、
Ｘ１は前記一般式（１ａ）で表される１価基を表し、
Ｘ２は前記一般式（１ｂ）で表される１価基を表す。【００１１】
さらに、本発明のジフェニルナフチルアミン誘導体においては、上記の一般式（１’）で表される構造を有するものの中でも、下記一般式（１’’）または一般式（１’’’）で表わされるものが好適である。
【化５】
2011055756.tif 000007
【化６】
2011055756.tif 000008
上記の一般式（１’’）または一般式（１’’’）において、
ｒ６３〜ｒ６７は相互に同一でも異なっていてもよく、０ないし５の
整数を表し、
Ｒ６３〜Ｒ６７は相互に同一でも異なっていてもよく、炭素原子数１
ないし６のアルキル基；炭素原子数１ないし６のアルコキシ基；ハロゲ
ン原子；芳香族炭化水素基；縮合多環芳香族基；芳香族複素環基；及び
、置換基として、炭素原子数１ないし６のアルキル基、炭素原子数２な
いし６のアルケニル基、アラルキル基、芳香族炭化水素基もしくは芳香
族複素環基を有するジ置換アミノ基；から成る群より選択された基であ
り、
Ｒ６３、Ｒ６４、Ｒ６５、Ｒ６６またはＲ６７が複数存在する場合に
おいて、複数個のＲ６３、Ｒ６４、Ｒ６５、Ｒ６６またはＲ６７は、そ
れぞれ、相互に同一でも異なっていてもよく、互いに結合して環構造を
形成してもよい。【００１２】
本発明によれば、また、上記ジフェニルナフチルアミン誘導体からなる電荷輸送剤が提供される。【００１３】
本発明によれば、さらに、導電性基体上に有機感光層が設けられている電子写真用有機感光体であって、該有機感光層が、前記ジフェニルナフチルアミン誘導体を電荷輸送剤として含有していることを特徴とする電子写真用有機感光体が提供される。【００１４】
本発明の電子写真用有機感光体においては、
（Ａ）前記有機感光層が、電荷発生剤が樹脂バインダーに分散されている電荷発生層と、前記電荷輸送剤が樹脂バインダーに分散されている電荷輸送層とからなる積層型感光層であること、
（Ｂ）前記有機感光層が、電荷発生剤と前記電荷輸送剤とが樹脂バインダーに分散されている単層型感光層であること、
が好適である。
【発明の効果】
【００１５】
前述した一般式（１）で表わされる本発明のジフェニルナフチルアミン誘導体は新規な化合物であって、高いキャリア移動度を有しており、このジフェニルナフチルアミン誘導体は、電子写真用有機感光体の作製に用いる電荷輸送剤として極めて有用である。
また、上記のジフェニルナフチルアミン誘導体を電荷輸送剤として含む有機感光体は、感光層形成時（成膜時）における結晶の析出やピンホールの発生がなく、しかも高感度であり、残留電位が小さく、かつ、電子写真法による画像形成を繰り返し行った場合においても、表面電位の変動や感度の低下、残留電位の蓄積などが少なく、耐久性に優れている。
【図面の簡単な説明】
【００１６】
【図１】実施例１の化合物（例示化合物２５）のＮＭＲスペクトルである。
【図２】実施例２の化合物（例示化合物２６）のＮＭＲスペクトルである。
【図３】実施例３の化合物（例示化合物２７）のＮＭＲスペクトルである。
【発明を実施するための形態】
【００１７】
＜ジフェニルナフチルアミン誘導体＞
本発明のジフェニルナフチルアミン誘導体は、下記の一般式（１）で表される。
【化７】
2011055756.tif 000009
上記の一般式（１）において、ｊはＲ１基の数を示し、０ないし４の整数を表し、ｋはＲ２基の数を示し、０ないし５の整数を表し、ｌはＲ３基の数を示し、０ないし６の整数を表す。
また、Ｒ１〜Ｒ３基、Ｘ１及びＸ２の各基は以下の通りである。
【００１８】
（Ｒ１〜Ｒ３基）
Ｒ１〜Ｒ３基は、それぞれ、相互に同一でも異なっていてもよく、アルキル基、アルコキシ基、ハロゲン原子、芳香族炭化水素基、縮合多環芳香族基、芳香族複素環基及びジ置換アミノ基の何れかである。
【００１９】
上記のアルキル基は、炭素原子数が１ないし６の範囲にあり、このアルキル基は直鎖状であっても分枝状であってもよい。
かかるアルキル基の具体例としては、メチル基、エチル基、プロピル基、ブチル基、ヘキシル基、ｔｅｒｔ−ブチル基、イソプロピル基等を挙げることができる。
【００２０】
上記のアルコキシ基は、炭素原子数が１ないし６の範囲にあり、このアルコキシ基は直鎖状であっても分枝状であってもよい。
かかるアルコキシ基の具体例としては、メトキシ基、エトキシ基、プロポキシ基等を挙げることができる。
【００２１】
ハロゲン原子の例としては、フッ素原子、塩素原子、臭素原子、ヨウ素原子を挙げることができる。
【００２２】
芳香族炭化水素基又は縮合多環芳香族基の例としては、フェニル基、ナフチル基、アントリル基、ピレニル基等を挙げることができる。
【００２３】
芳香族複素環基の例としては、ピリジル基、ピロリル基、チエニル基、フリル基、カルバゾリル基、ピロニル基等を挙げることができる。
【００２４】
ジ置換アミノ基は、その窒素原子に２個の置換基が結合しているものであり、この置換基は、炭素数が１ないし６のアルキル基（直鎖状でも分枝状でもよい）、炭素数が２ないし６のアルケニル基（直鎖状でも分枝状でもよく、例えばアリル基）、アラルキル基（例えばベンジル基、フェネチル基）、芳香族炭化水素基及び芳香族複素環基からなる群より選択される。これらの内、アルキル基、芳香族炭化水素基及び芳香族複素環基の具体例としては、それぞれ、先に例示したものを挙げることができる。
上記のような置換基を有するジ置換アミノ基の例としては、ジメチルアミノ基、ジエチルアミノ基などのジアルキルアミノ基；ジフェニルアミノ基、ジナフチルアミノ基などのジアリールアミノ基；ジベンジルアミノ基、ジフェネチルアミノ基などのジアラルキルアミノ基；ジピリジルアミノ基、ジチエニルアミノ基などのジヘテロアリールアミノ基；ジアリルアミノ基などのジアルケニルアミノ基；などを挙げることができる。
【００２５】
尚、上記のＲ１基、Ｒ２基或いはＲ３基が複数存在する場合（ｊ、ｋ或いはｌが２以上の整数であるとき）、複数存在するＲ１基、Ｒ２基或いはＲ３基は、互いに異なる基であってもよいし、また互いに結合して環を形成していてもよい。
【００２６】
また、上述したアルキル基、アルコキシ基、芳香族炭化水素基、縮合多環芳香族基及び芳香族複素環基は、置換基を有していてもよく、さらに、上述したジ置換アミノ基が有する置換基は、さらに置換基を有していてもよい。
このような置換基としては、所定の炭素数を満足することを条件として、以下の基を例示することができる。
水酸基；
ハロゲン原子、例えばフッ素原子、塩素原子、臭素原子、ヨウ素原子；
炭素原子数１ないし６のアルキル基（直鎖状でも分枝状でもよい）、例えばメチル基、エチル基、プロピル基、ブチル基、ヘキシル基、イソプロピル基；
炭素原子数１ないし６のアルコキシ基、例えばメトキシ基、エトキシ基、プロポキシ基；
アルケニル基、例えばアリル基；
アラルキル基、例えばベンジル基、ナフチルメチル基、フェネチル基；
アリールオキシ基、例えばフェノキシ基、トリルオキシ基；
アリールアルコキシ基、例えばベンジルオキシ基、フェネチルオキシ基；
芳香族炭化水素基もしくは縮合多環芳香族基、例えばフェニル基、ナフチル基、アントリル基、ピレニル基；
芳香族複素環基、例えばピリジル基、ピロリル基、チエニル基、フリル基、カルバゾリル基、ピロニル基；
アリールビニル基、例えばスチリル基、ナフチルビニル基；
アシル基、例えばアセチル基、ベンゾイル基；
上記で例示した置換基が複数存在する場合には、これらの置換基は互いに縮合して、単結合を介して或いはメチレン基、エチレン基、カルボニル基、ビニリデン基、エチレニレン基などの２価の基を介して、炭素環基や複素環基（ヘテロ原子として酸素原子、硫黄原子、窒素原子などを含む）を形成してもよい。また、これらの置換基はさらに置換基を有していてもよい。
【００２７】
上述したＲ１〜Ｒ３基において、特に好ましい基は、メチル基或いはフェニル基である。
【００２８】
（Ｘ１基）
また、一般式（１）においてＸ１基は、下記式（１ａ）で表わされる１価の基である。
【化８】
2011055756.tif 000010
係る一般式（１ａ）において、ｍは繰り返し単位（−ＣＲ４＝ＣＲ５−）の数であり、０または１である。
【００２９】
式（１ａ）中、Ｒ４〜Ｒ８は互いに同一でも異なっていてもよく、水素原子、炭素原子数１ないし６の直鎖または分枝のアルキル基、炭素原子数１ないし６の直鎖または分枝のアルコキシ基、芳香族炭化水素基、縮合多環芳香族基または芳香族複素環基を表す。これらＲ４〜Ｒ８基の具体例としては、前述したＲ１〜Ｒ３基で例示したものと同じ基を挙げることができる。更に、これらのＲ４〜Ｒ８基も前述したＲ１〜Ｒ３基と同様の置換基を有していても良い。
【００３０】
また、上記Ｒ４〜Ｒ８基のうち、Ｒ７が水素原子またはアルキル基である場合、Ｒ８は芳香族炭化水素基、縮合多環芳香族基または複素環基である。
【００３１】
更に、このようなＲ７とＲ８は共同で環を形成していてもよい。例えば、Ｒ７とＲ８が直接結合して、或いはメチレン基、エチレン基、カルボニル基、ビニリデン基、エチレニレン基などを介して、炭素環基や、酸素原子、硫黄原子、窒素原子などを含む複素環基を形成してもよい。
【００３２】
（Ｘ２基）
一般式（１）においてＸ２基は、下記式（１ｂ）で表わされる１価の基である。
【化９】
2011055756.tif 000011
【００３３】
係る一般式（１ｂ）において、ｎは繰り返し単位（−ＣＲ９＝ＣＲ１０−）の数であり、０または１である。
【００３４】
上記式中、Ｒ９〜Ｒ１３は互いに同一でも異なっていてもよく、水素原子、炭素原子数１ないし６の直鎖または分枝のアルキル基、炭素原子数１ないし６の直鎖または分枝のアルコキシ基、芳香族炭化水素基、縮合多環芳香族基または芳香族複素環基を表す。
これらＲ９〜Ｒ１３基の具体例は、上述したＲ１〜Ｒ３基で例示したものと同じ基を挙げることができる。
即ち、上記炭素原子数１ないし６のアルキル基の例としては、メチル基、エチル基、プロピル基、ブチル基、ヘキシル基、ｔｅｒｔ−ブチル基、イソプロピル基等を挙げることができる。
炭素原子数１ないし６のアルコキシ基の例としては、メトキシ基、エトキシ基、プロピルオキシ基等を挙げることができる。
芳香族炭化水素基又は縮合多環芳香族基の例としては、フェニル基、ナフチル基、アントラセニル基、ピレニル基等を挙げることができる。
芳香族複素環基の例としては、ピリジル基、ピロリル基、チエニル基、フリル基、カルバゾリル基、ピロニル基等を挙げることができる。
更に、これらのＲ９〜Ｒ１３基も前述したＲ１〜Ｒ３基と同様の置換基を有していても良い。
【００３５】
また、上記Ｒ９〜Ｒ１３基のうち、Ｒ１２が水素原子またはアルキル基である場合には、Ｒ１３は芳香族炭化水素基、縮合多環芳香族基または複素環基である。
【００３６】
更に、これらの基のうち、Ｒ１２とＲ１３は、前述したＲ７及びＲ８と同様に、共同で環を形成していてもよい。例えば、Ｒ１２とＲ１３が直接結合して、或いはメチレン基、エチレン基、カルボニル基、ビニリデン基、エチレニレン基などを介して、炭素環基や、酸素原子、硫黄原子、窒素原子などを含む複素環基を形成してもよい。
【００３７】
上述した一般式（１）で表されるジフェニルナフチルアミン誘導体の代表例を以下に示すが、本発明は、これらの化合物に限定されるものではない。
【００３８】
【化１０】
2011055756.tif 000012
（例示化合物１）
【００３９】
【化１１】
2011055756.tif 000013
（例示化合物２）
【００４０】
【化１２】
2011055756.tif 000014
（例示化合物３）
【００４１】
【化１３】
2011055756.tif 000015
（例示化合物４）
【００４２】
【化１４】
2011055756.tif 000016
（例示化合物５）
【００４３】
【化１５】
2011055756.tif 000017
（例示化合物６）
【００４４】
【化１６】
2011055756.tif 000018
（例示化合物７）
【００４５】
【化１７】
2011055756.tif 000019
（例示化合物８）
【００４６】
【化１８】
2011055756.tif 000020
（例示化合物９）
【００４７】
【化１９】
2011055756.tif 000021
（例示化合物１０）
【００４８】
【化２０】
2011055756.tif 000022
（例示化合物１１）
【００４９】
【化２１】
2011055756.tif 000023
（例示化合物１２）
【００５０】
【化２２】
2011055756.tif 000024
（例示化合物１３）
【００５１】
【化２３】
2011055756.tif 000025
（例示化合物１４）
【００５２】
【化２４】
2011055756.tif 000026
（例示化合物１５）
【００５３】
【化２５】
2011055756.tif 000027
（例示化合物１６）
【００５４】
【化２６】
2011055756.tif 000028
（例示化合物１７）
【００５５】
【化２７】
2011055756.tif 000029
（例示化合物１８）
【００５６】
【化２８】
2011055756.tif 000030
（例示化合物１９）
【００５７】
【化２９】
2011055756.tif 000031
（例示化合物２０）
【００５８】
【化３０】
2011055756.tif 000032
（例示化合物２１）
【００５９】
【化３１】
2011055756.tif 000033
（例示化合物２２）
【００６０】
【化３２】
2011055756.tif 000034
（例示化合物２３）
【００６１】
【化３３】
2011055756.tif 000035
（例示化合物２４）
【００６２】
【化３４】
2011055756.tif 000036
（例示化合物２５）
【００６３】
【化３５】
2011055756.tif 000037
（例示化合物２６）
【００６４】
【化３６】
2011055756.tif 000038
（例示化合物２７）
【００６５】
【化３７】
2011055756.tif 000039
（例示化合物２８）
【００６６】
【化３８】
2011055756.tif 000040
（例示化合物２９）
【００６７】
【化３９】
2011055756.tif 000041
（例示化合物３０）
【００６８】
【化４０】
2011055756.tif 000042
（例示化合物３１）
【００６９】
【化４１】
2011055756.tif 000043
（例示化合物３２）
【００７０】
【化４２】
2011055756.tif 000044
（例示化合物３３）
【００７１】
【化４３】
2011055756.tif 000045
（例示化合物３４）
【００７２】
【化４４】
2011055756.tif 000046
（例示化合物３５）
【００７３】
【化４５】
2011055756.tif 000047
（例示化合物３６）
【００７４】
【化４６】
2011055756.tif 000048
（例示化合物３７）
【００７５】
【化４７】
2011055756.tif 000049
（例示化合物３８）
【００７６】
【化４８】
2011055756.tif 000050
（例示化合物３９）
【００７７】
【化４９】
2011055756.tif 000051
（例示化合物４０）
【００７８】
【化５０】
2011055756.tif 000052
（例示化合物４１）
【００７９】
【化５１】
2011055756.tif 000053
（例示化合物４２）
【００８０】
【化５２】
2011055756.tif 000054
（例示化合物４３）
【００８１】
【化５３】
2011055756.tif 000055
（例示化合物４４）
【００８２】
【化５４】
2011055756.tif 000056
（例示化合物４５）
【００８３】
【化５５】
2011055756.tif 000057
（例示化合物４６）
【００８４】
【化５６】
2011055756.tif 000058
（例示化合物４７）
【００８５】
【化５７】
2011055756.tif 000059
（例示化合物４８）
【００８６】
【化５８】
2011055756.tif 000060
（例示化合物４９）
【００８７】
【化５９】
2011055756.tif 000061
（例示化合物５０）
【００８８】
【化６０】
2011055756.tif 000062
（例示化合物５１）
【００８９】
【化６１】
2011055756.tif 000063
（例示化合物５２）
【００９０】
【化６２】
2011055756.tif 000064
（例示化合物５３）
【００９１】
【化６３】
2011055756.tif 000065
（例示化合物５４）
【００９２】
【化６４】
2011055756.tif 000066
（例示化合物５５）
【００９３】
【化６５】
2011055756.tif 000067
（例示化合物５６）
【００９４】
【化６６】
2011055756.tif 000068
（例示化合物５７）
【００９５】
【化６７】
2011055756.tif 000069
（例示化合物５８）
【００９６】
【化６８】
2011055756.tif 000070
（例示化合物５９）
【００９７】
【化６９】
2011055756.tif 000071
（例示化合物６０）
【００９８】
【化７０】
2011055756.tif 000072
（例示化合物６１）
【００９９】
【化７１】
2011055756.tif 000073
（例示化合物６２）
【０１００】
【化７２】
2011055756.tif 000074
（例示化合物６３）
【０１０１】
【化７３】
2011055756.tif 000075
（例示化合物６４）
【０１０２】
【化７４】
2011055756.tif 000076
（例示化合物６５）
【０１０３】
【化７５】
2011055756.tif 000077
（例示化合物６６）
【０１０４】
【化７６】
2011055756.tif 000078
（例示化合物６７）
【０１０５】
【化７７】
2011055756.tif 000079
（例示化合物６８）
【０１０６】
【化７８】
2011055756.tif 000080
（例示化合物６９）
【０１０７】
【化７９】
2011055756.tif 000081
（例示化合物７０）
【０１０８】
【化８０】
2011055756.tif 000082
（例示化合物７１）
【０１０９】
【化８１】
2011055756.tif 000083
（例示化合物７２）
【０１１０】
【化８２】
2011055756.tif 000084
（例示化合物７３）
【０１１１】
【化８３】
2011055756.tif 000085
（例示化合物７４）
【０１１２】
【化８４】
2011055756.tif 000086
（例示化合物７５）
【０１１３】
【化８５】
2011055756.tif 000087
（例示化合物７６）
【０１１４】
【化８６】
2011055756.tif 000088
（例示化合物７７）
【０１１５】
【化８７】
2011055756.tif 000089
（例示化合物７８）
【０１１６】
【化８８】
2011055756.tif 000090
（例示化合物７９）
【０１１７】
【化８９】
2011055756.tif 000091
（例示化合物８０）
【０１１８】
【化９０】
2011055756.tif 000092
（例示化合物８１）
【０１１９】
【化９１】
2011055756.tif 000093
（例示化合物８２）
【０１２０】
【化９２】
2011055756.tif 000094
（例示化合物８３）
【０１２１】
【化９３】
2011055756.tif 000095
（例示化合物８４）
【０１２２】
【化９４】
2011055756.tif 000096
（例示化合物８５）
【０１２３】
【化９５】
2011055756.tif 000097
（例示化合物８６）
【０１２４】
【化９６】
2011055756.tif 000098
（例示化合物８７）
【０１２５】
【化９７】
2011055756.tif 000099
（例示化合物８８）
【０１２６】
【化９８】
2011055756.tif 000100
（例示化合物８９）
【０１２７】
【化９９】
2011055756.tif 000101
（例示化合物９０）
【０１２８】
【化１００】
2011055756.tif 000102
（例示化合物９１）
【０１２９】
【化１０１】
2011055756.tif 000103
（例示化合物９２）
【０１３０】
【化１０２】
2011055756.tif 000104
（例示化合物９３）
【０１３１】
【化１０３】
2011055756.tif 000105
（例示化合物９４）
【０１３２】
【化１０４】
2011055756.tif 000106
（例示化合物９５）
【０１３３】
【化１０５】
2011055756.tif 000107
（例示化合物９６）
【０１３４】
【化１０６】
2011055756.tif 000108
（例示化合物９７）
【０１３５】
【化１０７】
2011055756.tif 000109
（例示化合物９８）
【０１３６】
【化１０８】
2011055756.tif 000110
（例示化合物９９）
【０１３７】
本発明において、上述した一般式（１）で表されるジフェニルナフチルアミン誘導体の中でも、下記一般式（１’）で表される構造を有するものが、電荷輸送剤としての特性の観点から好適である。
【化１０９】
2011055756.tif 000111
上記の式中、ｏは前記一般式（１）におけるｊに相当する数であり、０ないし４の整数を表し、ｐは前記一般式（１）におけるｋに相当する数であり、０ないし５の整数を表し、ｑは前記一般式（１）におけるｌに相当する数であり、０ないし６の整数を表す。
また、Ｒ１４、Ｒ１５、Ｒ１６は、それぞれ、前記一般式（１）におけるＲ１、Ｒ２またはＲ３に相当する基であり、Ｘ１は前記一般式（１ａ）で表される１価基を表し、Ｘ２は前記一般式（１ｂ）で表される１価基を表す。
【０１３８】
即ち、上記一般式（１’）で表されるジフェニルナフチルアミン誘導体は、ナフタレン環に結合しているジアリールアミノ基及びＸ２基の位置が特定の位置に限定されているものであり、例えば、上述した多数の例示化合物の内、例示化合物１〜６４、６７〜７２、７４、７６、７７、７９、８０、８２、８４〜８９、９２〜９４、９６〜９９が、一般式（１’）で表されるジフェニルナフチルアミン誘導体である。
【０１３９】
また、本発明においては、上記一般式（１’）で表されるジフェニルナフチルアミン誘導体の中でも、さらに、下記一般式（１’’）または一般式（１’’’）で表わされるものが好適である。
【化１１０】
2011055756.tif 000112
【化１１１】
2011055756.tif 000113
【０１４０】
上記の一般式（１’’）または一般式（１’’’）において、ｒ６３〜ｒ６７は相互に同一でも異なっていてもよく、０ないし５の整数を表す。
また、Ｒ６３〜Ｒ６７は、相互に同一でも異なっていてもよく、炭素原子数１ないし６のアルキル基；炭素原子数１ないし６のアルコキシ基；ハロゲン原子；芳香族炭化水素基；縮合多環芳香族基；芳香族複素環基；及び、置換基として、炭素原子数１ないし６のアルキル基、炭素原子数２ないし６のアルケニル基、アラルキル基、芳香族炭化水素基もしくは芳香族複素環基を有するジ置換アミノ基；から成る群より選択された基である。
このようなＲ６３〜Ｒ６７は、前述した一般式（１）中のＲ１〜Ｒ３と同様の基であり、その具体例としても、Ｒ１〜Ｒ３で例示したものを挙げることができる。
さらに、Ｒ６３、Ｒ６４、Ｒ６５、Ｒ６６またはＲ６７が複数存在する場合において、複数個のＲ６３、Ｒ６４、Ｒ６５、Ｒ６６またはＲ６７は、それぞれ、相互に同一でも異なっていてもよく、互いに結合して環構造を形成してもよい。
【０１４１】
上記のような一般式（１’’）または一般式（１’’’）で表されるジフェニルナフチルアミン誘導体は、一般式（１）で表されるジフェニルナフチルアミン誘導体の中でも特に優れた電荷輸送剤特性を示し、電荷輸送剤として、電子写真用有機感光体の作製に最も好適に使用される。
【０１４２】
＜ジフェニルナフチルアミン誘導体の製造＞
上述した本発明のジフェニルナフチルアミン誘導体は、下記一般式（２）で表されるジフェニルナフチルアミン化合物を原料として用いて合成することができる。
【化１１２】
2011055756.tif 000114
上記一般式（２）において、Ｒ１〜Ｒ３、ｊ、ｋ及びｌは、一般式（１）におけるものと同一である。
【０１４３】
上記のジフェニルナフチルアミン化合物は公知化合物であり、例えば特開平４−０６６０２３号公報（特許文献１４）に開示されている。このジフェニルナフチルアミン化合物に、Ｘ１基を導入し、次いでＸ２基を導入することにより、前述した一般式（１）で表される本発明のジフェニルナフチルアミン誘導体を製造することができる。
【０１４４】
（Ｘ１基の導入）
一般式（２）のジフェニルナフチルアミン化合物へＸ１基を導入するには、先ず、該化合物のＮ原子に結合しているベンゼン環にカルボニル基（ホルミル基またはケトン基）を導入して、下記一般式（３）又は（３’）で表されるカルボニル化合物を合成する。
【化１１３】
2011055756.tif 000115
【化１１４】
2011055756.tif 000116
【０１４５】
上記の一般式（３）及び（３’）において、Ｒ１〜Ｒ３、ｊ、ｋ及びｌは、一般式（１）で示した通りであり、Ｒ１７は、炭素原子数１ないし６のアルキル基、芳香族炭化水素基、縮合多環芳香族基または芳香族複素環基を表す。
尚、Ｒ１７は、Ｘ１基を示す一般式（１ａ）中のＲ４又はＲ６（但し水素原子は除く）に相当する基である。
【０１４６】
次いで、ｗｉｔｔｉｇ反応を利用して、導入されたカルボニル基（ホルミル基又はケトン基）を一般式（１ａ）で表わされるＸ１基に転換することにより、Ｘ１基の導入が行われる。
【０１４７】
一般式（２）のジフェニルナフチルアミン化合物にカルボニル基（ホルミル基）を導入して、前記一般式（３）のカルボニル化合物を得るためには、オキシ塩化リンの存在下に、該ナフチルアミン化合物とＮ，Ｎ−ジメチルホルムアミド、Ｎ−メチルホルムアニリドなどのホルミル化剤を反応させればよい。
かかる反応は通常ｏ−ジクロロベンゼン、ベンゼンなど反応に不活性な溶媒を用いて行われるが、上記ホルミル化剤を大過剰に用いて反応溶媒を兼ねさせることもできる。
【０１４８】
また、ジフェニルナフチルアミン化合物にカルボニル基（ケトン基）を導入して、前記一般式（３’）のカルボニル化合物を得るためには、塩化アルミニウム、塩化鉄、塩化亜鉛などのルイス酸の存在下で該ナフチルアミン化合物と酸塩化物（Ｒ１７ＣＯＣｌ）とを反応させれば良い。かかる反応は一般に、ニトロベンゼン、ジクロルメタン、四塩化炭素などの反応に不活性な溶媒を用いて行われる。
【０１４９】
また、ｗｉｔｔｉｇ反応を利用して、前記一般式（３）又は（３’）のカルボニル化合物中のカルボニル基をＸ１基に転換するには、該カルボニル化合物に、トリフェニルホスフィンと下記一般式（４）または一般式（４’）；
【化１１５】
2011055756.tif 000117
Ｙ−ＣＨ（Ｒ７）（Ｒ８）      （４’）
式中、
Ｒ５〜Ｒ８は、一般式（１ａ）におけるものと同じであり、
Ｙは塩素原子、臭素原子などのハロゲン原子を表す、
で表わされるハロゲン化合物とを反応させれば良く、係る反応によって前述した一般式（２）のジフェニルナフチルアミン化合物にＸ１基が導入される。即ち、下記一般式（５）で表される化合物が得られる。
【化１１６】
2011055756.tif 000118
式中、
Ｒ１、Ｒ２、Ｒ３、ｊ、ｋ、ｌおよびＸ１は、一般式（１）における
ものと同じである。
【０１５０】
即ち、一般式（４）のハロゲン化合物（もしくは対応するＷｉｔｔｉｇ試薬）を使用すれば、導入されるＸ１基のｍの値は１であり、一般式（４’）のハロゲン化合物（もしくは対応するＷｉｔｔｉｇ試薬）を使用すれば、導入されるＸ１基のｍの値は０である。
【０１５１】
なお、上記の反応（ｗｉｔｔｉｇ反応）は、Ｎ，Ｎ−ジメチルホルムアミド、Ｎ，Ｎ−ジメチルアセトアミド、テトラヒドロフラン、ジオキサン、ベンゼン、トルエンなどの反応に不活性な有機溶媒を用いて行われる。
また、前記ハロゲン化合物とトリフェニルホスフィンを用いる代わりに、前記ハロゲン化合物にトリアルコキシリン化合物を作用させて得られるＷｉｔｔｉｇ試薬を、前記一般式（３）又は（３’）のカルボニル化合物に反応させることもできる。
【０１５２】
また、上記Ｗｉｔｔｉｇ反応での反応温度は１０〜２００℃、特に２０〜１００℃の範囲内であることが好適である。
さらに、このＷｉｔｔｉｇ反応は、ｎ−ブチルリチウム、フェニルリチウム、ナトリウムメトキシド、ナトリウムエトキシド、カリウムｔｅｒｔ−ブトキシドなどの塩基性触媒存在下で行うことが好適である。
【０１５３】
（Ｘ２基の導入）
上記の様にしてＸ１基が導入された一般式（５）の化合物へのＸ２基の導入は、Ｘ１基の導入と同様に、カルボニル基（ホルミル基又はケトン基）を導入してカルボニル化合物を生成せしめ、次いでＷｉｔｔｉｇ反応によってカルボニル基をＸ２基に転換させることにより行われる。
【０１５４】
即ち、前記と同様にして、一般式（５）の化合物にホルミル基或いはケトン基を導入して、下記一般式（６）；
【化１１７】
2011055756.tif 000119
式中、
Ｒ１、Ｒ２、Ｒ３、ｊ、ｋ、ｌおよびＸ１は、一般式（１）における
ものと同じであり、
Ｒ１８は、水素原子、炭素原子数１ないし６のアルキル基、芳香族炭
化水素基、縮合多環芳香族基または芳香族複素環基を表す、
で表される化合物を合成する。この反応に際して、ホルミル化を行えば、Ｒ１８が水素原子となり、酸塩化物（Ｒ１８ＣＯＣｌ）を使用してケトンを得れば、Ｒ１８は、水素原子以外の基となる。
尚、上記のＲ１８基は、Ｘ２基を示す一般式（１ｂ）中のＲ９又はＲ１１に相当する基である。
【０１５５】
上記のようにして得られた一般式（６）のカルボニル化合物について、Ｘ１基を導入する場合と同様に、Ｗｉｔｔｉｇ反応を行うことによって、一般式（１）、特に一般式（１’）、最も好ましくは一般式（１''）もしくは一般式(１''')で表される本発明のジフェニルナフチルアミン誘導体を得ることができる。
【０１５６】
このＷｉｔｔｉｇ反応においては、前述した一般式（４）又は（４’）のハロゲン化合物の代わりに下記一般式（７）または（７’）；
Ｙ−ＣＨ（Ｒ１０）−Ｃ（Ｒ１１）＝ＣＲ１２Ｒ１３    （７）
Ｙ−ＣＨ（Ｒ１２）（Ｒ１３）    （７’）
式中、
Ｙは塩素原子又は臭素原子等のハロゲン原子であり、
Ｒ１０〜Ｒ１３は、前記一般式（１ｂ）で示したとおりである、
で表わされるハロゲン化合物或いは該ハロゲン化合物から誘導されるＷｉｔｔｉｇ試薬が使用される。
【０１５７】
なお、上述したＸ１基或いはＸ２基を導入するに際してのカルボニル基（ホルミル基）の導入は、それ自体公知のハロゲン化反応によってハロゲン原子をベンゼン環に導入し、次いでマグネシウム又はリチウムを反応させて、有機金属化合物を得、この有機金属化合物にＮ，Ｎ−ジメチルホルムアミドを反応させることにより行うこともできる。
上記のハロゲン化反応については、例えば第４版実験化学講座１９（ｐ３６３〜４８２、日本化学会編、１９９２年）に詳細に説明されており、有機金属化合物とジメチルホルムアミドとの反応については、第４版実験化学講座２１（ｐ２３〜４４、ｐ１７９〜１９６、日本化学会編、１９９１年）に詳細に説明されている。
【０１５８】
上記のＷｉｔｔｉｇ反応において新たに形成される二重結合を有する化合物は、シス体、トランス体、或いはシス体とトランス体との混合物として得られる。従って、本発明のジフェニルナフチルアミン誘導体において、一般式（１ａ）または一般式（１ｂ）中の二重結合は、シス体、トランス体、或いはシス体とトランス体とが混在する形態のいずれかを表わす。
【０１５９】
反応後の精製は、カラムクロマトグラフ、シリカゲル、活性炭、活性白土などによる吸着精製、溶媒による再結晶や晶析などにより行われる。
また、得られた化合物の同定は、ＮＭＲ測定や元素分析によって行うことができる。
【０１６０】
このようにして得られた本発明のジフェニルナフチルアミン誘導体は、高い電荷移動度を有しており、電子写真用有機感光体の電荷輸送剤として好適に使用される。また、有機エレクトロルミネッセンス（ＥＬ）素子用の材料などとしても使用することもできる。
【０１６１】
＜電子写真用有機感光体＞
本発明のジフェニルナフチルアミン誘導体を電荷輸送剤として用いた有機感光体は、導電性基体上に、該電荷輸送剤と共に電荷発生剤を含む感光層を形成したものであり、この感光層が電荷輸送剤と電荷発生剤とを含む単一の層からなるもの（単層型感光層）と、この感光層が電荷輸送剤を含む電荷輸送層と電荷発生剤を含む電荷発生層とからなるもの（積層型感光層）の二つのタイプがある。
【０１６２】
上記感光層を支持する導電性基体としては、周知の電子写真用感光体に使用されている導電性材料が使用できる。具体的には、銅、アルミニウム、銀、鉄、亜鉛、ニッケルなどの金属や合金のシートや該シートをドラム状にしたものを使用することができる。また、これらの金属をプラスチックのフィルムや円筒などに真空蒸着、電解メッキしたもの、あるいは導電性ポリマー、酸化インジウム、酸化スズなどの導電性化合物の層をガラス、紙あるいはプラスチックフィルムなどに塗布もしくは蒸着によって設けられたものも用いられる。
【０１６３】
上記の導電性基体上への感光層の形成は、感光層のタイプによっては、蒸着を採用することもできるが（積層型感光層の場合）、通常は樹脂バインダーを用いて行われる。即ち、電荷輸送剤や電荷発生剤を樹脂バインダーと共に有機溶媒に溶解させて、塗布液を調製し、この塗布液を導電性基体上に塗布し、乾燥することにより、単層型或いは積層型の感光層を形成することができる。
【０１６４】
感光層の形成に用いる樹脂バインダーとしては、感光層の形成に従来から使用されている熱可塑性或いは熱硬化性の樹脂を使用することができる。その具体例としては、ポリアクリレート、ポリメタクリレートなどの（メタ）アクリル樹脂、ポリアミド樹脂、アクリロニトリル樹脂、塩化ビニル樹脂、アセタール樹脂、ブチラール樹脂、酢酸ビニル樹脂、ポリスチレン樹脂、ポリオレフィン樹脂、セルロースエステル、フェノール樹脂、エポキシ樹脂、ポリエステル、アルキド樹脂、シリコーン樹脂、ポリカーボネート樹脂、ポリウレタン樹脂、ポリイミド樹脂などを挙げることができる。また、これらの他に、ポリビニルカルバゾール、ポリビニルアントラセンやポリビニルピレンなどの有機光導電性ポリマーも樹脂バインダーとして使用することができる。
【０１６５】
上記の樹脂バインダーは、一種単独或いは２種以上の組み合わせで使用されるが、本発明において、特に積層型感光層の電荷輸送層用のバインダー樹脂としては、ポリカーボネート樹脂が好適に使用され、特に下記式（Ａ）
【化１１８】
2011055756.tif 000120
式中、
Ｒ１９およびＲ２０は相互に同一でも異なっていてもよく、水素原子
、炭素数１ないし４のアルキル基、炭素数１ないし４のアルコキシ基、
またはハロゲン原子が置換していてもよいフェニル基を表し、共同で環
を形成してもよい、
Ｒ２１〜Ｒ２８は相互に同一でも異なっていてもよく、水素原子、ハ
ロゲン原子、炭素原子数１ないし６のアルキル基、炭素原子数１ないし
６のアルコキシ基、またはフェニル基を表わし、
ｓは正の整数を表す、
で表される繰り返し単位を有するポリカーボネート樹脂が挙げられる。
【０１６６】
前記式（Ａ）で表される繰り返し単位を有するポリカーボネート樹脂の中で好ましいものとしては、以下のポリカーボネート樹脂を例示することができる。
【０１６７】
（１）下記式（Ｂ）；
【化１１９】
2011055756.tif 000121
式中、
ｓは正の整数を表す、
で表される繰り返し単位を有するビスフェノールＡ型のポリカーボネート樹脂（例えば、三菱ガス化学株式会社製のユーピロンＥシリーズ）。
【０１６８】
（２）下記式（Ｃ）；
【化１２０】
2011055756.tif 000122
式中、
ｓは正の整数を表す、
で表される繰り返し単位を有するビスフェノールＺ型ポリカーボネート樹脂（例えば、三菱ガス化学株式会社製のユーピロンＺシリーズ）。
【０１６９】
（３）ビスフェノールＡ、ビスフェノールＺ、ビフェノールを構造単位として含有する共重合ポリカーボネート樹脂。
かかる共重合ポリカーボネート樹脂は、特開平４−１７９９６１号公報等に開示されており、例えば、下記式（Ｄ）；
【化１２１】
2011055756.tif 000123
式中、
Ｒ１９〜Ｒ２８は、前述した式（Ａ）におけるＲ１９〜Ｒ２８と同一
であり、
Ｒ２９〜Ｒ３６は、相互に同一でも異なっていてもよく、水素原子、
ハロゲン原子、炭素原子数１ないし６のアルキル基、炭素原子数１ない
し６のアルコキシ基、またはフェニル基を表わし、
Ｒ２９とＲ３０、Ｒ３１とＲ３２、Ｒ３３とＲ３４、Ｒ３５とＲ３６
はそれぞれ共同で環を形成してもよい、
ｔとｒは前記繰り返し単位のモル数を表し、好ましくは、
ｔ／（ｔ＋ｒ）＝０．１〜０．９を満足する数である、
で表されるビスフェノール／ビフェノール型ポリカーボネート樹脂。
【０１７０】
上記の共重合ポリカーボネート樹脂の中で、特に好ましいものとしては、下記式（Ｅ）；
【化１２２】
2011055756.tif 000124
式中、
ｔとｒは前記繰り返し単位のモル数を表し、
ｔ／（ｔ＋ｒ）＝０．８５である、
で表されるビスフェノールＡ／ビフェノール型ポリカーボネート樹脂が挙げられる。
【０１７１】
また、前記式（Ａ）の繰り返し単位を有するポリカーボネート樹脂以外にも、下記式（Ｆ）〜（Ｉ）の繰り返し単位を有するポリカーボネート樹脂も好適に使用することができる。
【０１７２】
（４）下記式（Ｆ）；
【化１２３】
2011055756.tif 000125
式中、
ｓは正の整数を表す、
で表される繰り返し単位を有するポリカーボネート樹脂。
かかる共重合ポリカーボネート樹脂は、特開平６−２１４４１２号公報等に開示されている。
【０１７３】
（５）下記式（Ｇ）；
【化１２４】
2011055756.tif 000126
式中、
Ｒ３７、Ｒ３８、Ｒ３９は相互に同一でも異なっていてもよく、水素
原子、ハロゲン原子、炭素原子数１ないし６のアルキル基、シクロアル
キル基、芳香族炭化水素基、縮合多環芳香族基または芳香族炭化水素基
もしくは縮合多環芳香族基で置換されたアルキル基を表し、
ｓは正の整数を表す、
で表される繰り返し単位を有するポリカーボネート樹脂。
かかる共重合ポリカーボネート樹脂は、特開平６−２２２５８１号公報等に開示されている。
【０１７４】
（６）下記式（Ｈ）；
【化１２５】
2011055756.tif 000127
式中、
ａ、ｂ、ｃ、ｓは正の整数を表す、
または下記式（Ｉ）；
【化１２６】
2011055756.tif 000128
式中、
ｄ、ｅ、ｆ、ｇ、ｓは正の整数を表す、
で表される繰り返し単位を有するシロキサン型ポリカーボネート樹脂。
かかる共重合ポリカーボネート樹脂は、特開平５−０８８３９８号公報（特許文献３）や特開平１１−０６５１３６号公報等に開示されている。
【０１７５】
また、感光層を形成するための塗布液の調製に用いる有機溶媒としては、これに配合される電荷輸送剤（例えば一般式（１）のジフェニルナフチルアミン誘導体等）や上述した樹脂バインダーを溶解し、更には電荷発生剤を溶解乃至分散させうるものであれば、特に制限はされないが、一般的には以下に例示するものを単独又は２種以上の組み合わせで使用される。
メタノール、エタノール、２−プロパノールなどのアルコール類；
アセトン、メチルエチルケトン、シクロヘキサノンなどのケトン類；
Ｎ，Ｎ−ジメチルホルムアミド、Ｎ，Ｎ−ジメチルアセトアミドなどのアミド類；
ジメチルスルホキシドなどのスルホキシド類；
テトラヒドロフラン、ジオキサン、ジオキソラン、エチレングリコールジメチルエーテル、ジエチルエーテル、ジイソプロピルエーテル、ｔｅｒｔ−ブチルメチルエーテルなどのエーテル類；
酢酸エチル、酢酸メチルなどのエステル類；
塩化メチレン、クロロホルム、１，２−ジクロロエタン、ジクロロエチレン、四塩化炭素、トリクロロエチレンなどの脂肪族ハロゲン化炭化水素類；
クロロベンゼン、ジクロロベンゼンなどの芳香族ハロゲン化炭化水素類；
ベンゼン、トルエン、キシレンなどの芳香族炭化水素類；
ペンタン、ヘキサン、ヘプタン、オクタン、シクロヘキサンなどの脂肪族炭化水素類；
【０１７６】
上記の有機溶媒を用いての塗布液は、形成する感光層の形態に応じて、樹脂バインダーに加えて電荷輸送剤や電荷発生剤を該有機溶媒に溶解乃至分散させることにより、調製される。
即ち、単層型の感光層を形成する場合には、電荷輸送剤、電荷発生剤及び樹脂バインダーを有機溶媒に加えることにより、塗布液が調製される。
また、積層型の感光層を形成する場合には、電荷輸送剤と樹脂バインダーとを有機溶媒に加えた電荷輸送層用の塗布液と、電荷発生剤と樹脂バインダーとを有機溶媒に加えた電荷発生層用の塗布液が調製される。
【０１７７】
また、上記の各種塗布液には、塗布液の安定性や塗布性、及び感光層の電荷特性や耐久性などをより向上させる目的で、必要に応じて各種添加剤を含有させることができる。
添加剤としては、ビフェニレン系化合物、ｍ−フェニル化合物、ジブチルフタレートなどの可塑剤；シリコーンオイル、グラフト型シリコーンポリマー、各種フルオロカーボン類などの表面潤滑剤；ジシアノビニル化合物、カルバゾール誘導体などの電位安定剤；２，６−ジ−ｔｅｒｔ−ブチル−４−メチルフェノールなどのモノフェノール系酸化防止剤；ビスフェノール系酸化防止剤；４−ジアザビシクロ［２，２，２］オクタンなどのアミン系酸化防止剤；サリチル酸系酸化防止剤；トコフェノールなどの酸化防止剤；紫外線吸収剤；増感剤；などが挙げられる。
これらの添加剤は、感光層の特性や塗布液の塗布性が損なわれない範囲の量で適宜使用される。
【０１７８】
上述した塗布液の塗布は、それ自体公知の方法で行うことができ、例えば、浸漬コーティング法、スプレーコーティング法、スピンナーコーティング法、マイヤーバーコーティング法、ブレードコーティング法、ローラーコーティング法、カーテンコーティング法などのコーティング法を用いて行うことができる。
【０１７９】
上記塗布液のコーティング層を乾燥することにより、目的とする感光層が形成される。この場合、積層型感光層の場合には、電荷発生層或いは電荷輸送層を導電性基体上に形成した後に、その上に電荷輸送層或いは電荷発生層が形成されることとなる。
上記の乾燥は、室温下にコーティング層を保持した後、加熱することにより行われることが好ましい。係る加熱は、３０〜２００℃の温度で５分〜２時間の範囲で無風または送風下で行うことが好ましい。
【０１８０】
なお、上記の感光層を形成するに先立って、導電性基体上に下引き層を形成し、この下引き層上に感光層を形成することもできる。この下引き層は、導電性基体表面の劣化を防止するためのバリアー機能や感光層と導電性基体表面との密着性を向上させるためのものであり、例えば、ポリビニルアルコール、ニトロセルロース、ガゼイン、エチレン−アクリル酸共重合体、ナイロンなどのポリアミド、ポリウレタン、ゼラチン等の樹脂の薄層や酸化アルミニウム層或いは酸化チタン等の金属酸化物が分散された樹脂層などにより形成される。
下引き層の膜厚は０．１〜５μｍの範囲内であることが好ましく、０．５〜３μｍの範囲内であることが特に好ましい。下引き層を過度に厚くすると、抵抗値の上昇により感光体の残留電位が上昇する等の不都合を生じるからである。
【０１８１】
更に、上記のようにして形成された感光層の上には、オゾンや窒素酸化物などによる感光層の劣化や感光層の摩耗を防止するための保護層を適宜形成することも可能である。
【０１８２】
本発明においては、上記のようにして形成される感光層中の電荷輸送剤として、先に述べたように、一般式（１）のジフェニルナフチルアミン誘導体が使用される。係るナフチルアミン誘導体の使用量は、形成される感光層の種類によって異なるが、一般に樹脂バインダー１００重量部当り、１０〜１０００重量部の範囲内、好ましくは３０〜５００重量部の範囲内、さらに好ましくは４０〜２００重量部の範囲内で、単層型感光層或いは積層型感光層の電荷輸送層中に存在していることが好ましい。
【０１８３】
また、上記の感光層中には、必要に応じて、上記ジフェニルナフチルアミン誘導体以外の他の電荷輸送剤を、該ナフチルアミン誘導体の優れた特性を損なわない範囲の量で併用することもできる。
【０１８４】
このような他の電荷輸送剤は、それ自体公知であり、例えば、以下の化合物が代表的である。
【０１８５】
他の電荷輸送剤の例；
（１）下記一般式（８）；
【化１２７】
2011055756.tif 000129
式中、
Ｒ４０、Ｒ４１は相互に同一でも異なっていてもよく、炭素原子数１
ないし４の低級アルキル基、芳香族炭化水素基、縮合多環芳香族基、ア
ラルキル基を表し、
Ｒ４２、Ｒ４３は相互に同一でも異なっていてもよく、炭素原子数１
ないし４の低級アルキル基、芳香族炭化水素基、縮合多環芳香族基、ア
ラルキル基または複素環基を表し、Ｒ４２とＲ４３は共同で環を形成して
もよい、
Ｒ４４は水素原子、炭素原子数１ないし４の低級アルキル基、芳香族
炭化水素基、縮合多環芳香族基、アラルキル基、炭素原子数１ないし４
の低級アルコキシ基又はハロゲン原子を表し、Ｒ４４とＲ４０または
Ｒ４１が共同で環を形成してもよい、
で表されるヒドラゾン化合物。
このようなヒドラゾン化合物は、例えば特公昭５５−０４２３８０号公報（特許文献６）、特開昭６０−３４０９９９号公報（特許文献１０）、特開昭６１−０２３１５４号公報（特許文献１１）等に開示されている。
【０１８６】
（２）下記一般式（９）；
【化１２８】
2011055756.tif 000130
式中、
Ｒ４５〜Ｒ５６は相互に同一でも異なっていてもよく水素原子、炭素
原子数１ないし４の低級アルキル基、炭素原子数１ないし４の低級アル
コキシ基、炭素原子数１ないし４のハロゲノアルキル基、炭素原子数１
ないし４のハロゲノアルコキシ基、芳香族炭化水素基、縮合多環芳香族
基、またはハロゲン原子を表す、
で表されるトリフェニルアミンダイマー。
このようなトリフェニルアミンダイマーは、例えば特公昭５８−０３２３７２号公報（特許文献１２）等に開示されている。
【０１８７】
（３）下記一般式（１０）；
【化１２９】
2011055756.tif 000131
式中、
Ｒ５７〜Ｒ６０は相互に同一でも異なっていてもよく、炭素原子数１
ないし４の低級アルキル基、芳香族炭化水素基、縮合多環芳香族基を表
す、
Ａｒ１、Ａｒ３は相互に同一でも異なっていてもよく、フェニレン基
を表し、Ａｒ２は炭素原子数４ないし１４の単環もしくは多環式の芳香
族炭化水素の二価基或いは芳香族複素環の二価基を表し、
Ａｒ１、Ａｒ２、Ａｒ３が有していてもよい置換基は、炭素原子数１
ないし４の低級アルキル基、炭素原子数１ないし４の低級アルコキシ基
、アリールオキシ基及びハロゲン原子の中から選択される基である、
で表されるジスチリル系化合物。
このようなジスチリル系化合物は、例えば米国特許第３８７３３１２号公報（特許文献１３）等に開示されている。
【０１８８】
（４）上記以外の化合物として、テトラフェニルブタジエン系化合物、α−フェニルスチルベン系化合物、ポリビニルカルバゾール系化合物及びトリフェニルメタン系化合物。
【０１８９】
また、感光層中に配合される電荷発生剤は、光を吸収し高い効率で電荷を発生する材料であり、大きく分けて無機系の電荷発生剤と有機系の電荷発生剤とがある。
無機系の電荷発生剤としては、セレン、セレン−テルル、アモルファスシリコン等が知られている。
有機系の電荷発生剤としては、カチオン染料（例えば、チアピリリウム塩系染料、アズレニウム塩系染料、チアシアニン系染料、キノシアニン系染料）、スクアリウム塩系顔料、フタロシアニン系顔料、多環キノン顔料（例えば、アントアントロン系顔料、ジベンズピレンキノン系顔料、ピラントロン系顔料）、インジゴ系顔料、キナクリドン系顔料、アゾ顔料、ピロロピロール系顔料、ペリレン系顔料等が知られている。
本発明においては、上記無機系電荷発生剤及び有機系電荷発生剤のいずれもそれぞれ単独又は２種以上の組み合わせで使用することができるが、特に、有機系電荷発生剤が好適である。
【０１９０】
有機系電荷発生剤の中では、フタロシアニン系顔料、アゾ顔料、ペリレン系顔料、多環キノン顔料が特に好ましく、その具体例は、以下の通りである。
【０１９１】
フタロシアニン系顔料としては、具体的に、アルコキシチタニウムフタロシアニン（Ｔｉ（ＯＲ）２Ｐｃ）、オキソチタニウムフタロシアニン（ＴｉＯＰｃ）、銅フタロシアニン（ＣｕＰｃ）、無金属フタロシアニン（Ｈ２Ｐｃ）、ヒドロキシガリウムフタロシアニン（ＨＯＧａＰｃ）、バナジルフタロシアニン（ＶＯＰｃ）、クロロインジウムフタロシアニン（ＣｌＩｎＰｃ）が挙げられる。さらに詳しくは、ＴｉＯＰｃとしては、α型−ＴｉＯＰｃ、β型−ＴｉＯＰｃ、γ型−ＴｉＯＰｃ、ｍ型−ＴｉＯＰｃ、Ｙ型−ＴｉＯＰｃ、Ａ型−ＴｉＯＰｃ、Ｂ型−ＴｉＯＰｃ、ＴｉＯＰｃアモルファスがあげられ、Ｈ２Ｐｃとしては、α型−Ｈ２Ｐｃ、β型−Ｈ２Ｐｃ、τ型−Ｈ２Ｐｃ、ｘ型−Ｈ２Ｐｃが挙げられる。
【０１９２】
アゾ顔料としては、モノアゾ化合物、ビスアゾ化合物およびトリスアゾ化合物が挙げられるが、下記構造式（Ｊ）〜（Ｌ）で表されるビスアゾ化合物、下記構造式（Ｍ）で表されるトリスアゾ化合物が特に好ましい。
【０１９３】
構造式（Ｊ）のビスアゾ化合物；
【化１３０】
2011055756.tif 000132
式中、Ｃｐ１、Ｃｐ２は相互に同一でも異なっていてもよく、下記式
（１１）または下記式（１２）で表される基を表す。
【化１３１】
2011055756.tif 000133
【化１３２】
2011055756.tif 000134
【０１９４】
構造式（Ｋ）のビスアゾ化合物；
【化１３３】
2011055756.tif 000135
【０１９５】
構造式（Ｌ）のビスアゾ化合物；
【化１３４】
2011055756.tif 000136
式中、Ｃｐ１、Ｃｐ２は相互に同一でも異なっていてもよく、前記式
（１１）または（１２）で表される基を表す。
【０１９６】
構造式（Ｍ）のトリスアゾ化合物；
【化１３５】
2011055756.tif 000137
式中、Ｃｐ３は下記構造式（１３）で表される基を表す。
【化１３６】
2011055756.tif 000138
【０１９７】
また、ペリレン系化合物や多環キノン系顔料としては、下記構造式（Ｎ）、（Ｏ）で表される化合物が特に好ましい。
構造式（Ｎ）；
【化１３７】
2011055756.tif 000139
式中、Ｒ６１、Ｒ６２は相互に同一でも異なっていてもよく、炭素原子
数１ないし４の低級アルキル基、芳香族炭化水素基、縮合多環芳香族基を
表す。
構造式（Ｏ）；
【化１３８】
2011055756.tif 000140
【０１９８】
上記の電荷発生剤が、感光層を占める割合は感光層のタイプによっても異なるが、一般に単層型感光層の場合、樹脂バインダー１００質量部あたり０．２乃至４０質量部、特に０．５乃至２０質量部の量が好適であり、積層型感光層における電荷発生層では、樹脂バインダー１００質量部あたり３０乃至４００質量部、特に６０乃至３００質量部の量が好適である。
【０１９９】
上述した感光層の厚みは、単層型感光層の場合、５乃至１００μｍ、特に１５乃至４５μｍ程度である。
また、積層型感光層の場合、電荷発生層の厚みが、０．０１乃至５μｍ、特に０．０５乃至２μｍ程度であり、電荷輸送層の厚みは、５乃至４０μｍ、特に１０乃至３０μｍ程度であることが好ましい。
【０２００】
なお、積層型感光層における電荷輸送層は、電荷発生層と電気的に接続されることによって、電界の存在下で電荷発生層から注入された電荷キャリアを受け取ると共に、これらの電荷キャリアを感光層の表面まで輸送する機能を有することができる。この際、この電荷輸送層は電荷発生層の上に積層されていても良く、またその下に積層されていても良いが、電荷発生層の劣化を抑制する観点から、電荷発生層の上に積層されていることが好ましい。
【０２０１】
上述した一般式（１）のジフェニルナフチルアミン誘導体を電荷輸送剤として含む感光層を備えた電子写真用有機感光体は、該ナフチルアミン誘導体の優れた特性により感光層を形成する際の結晶の析出やピンホールの発生が有効に回避されており、しかも、高感度であり、残留電位も低く、電子写真による画像形成を繰り返し行った場合にも、長期間にわたって鮮明な画像を形成することができる。
【０２０２】
なお、かかる有機感光体を用いての電子写真による画像形成は、例えばコロナ帯電器を用いて該感光体表面を所定の極性に帯電し、次いで画像情報に基づく光照射（画像露光）を行って静電潜像を形成し、それ自体公知の現像剤により該静電潜像を現像して、該感光体表面にトナー像を形成し、該トナー像を所定の記録材に転写し、熱圧力等により転写トナー像を記録材に定着するというプロセスにより行われ、トナー像転写後の感光体表面は、除電光の照射により除電され、更に残存するトナーをクリーニングブレード等により除去し、次の画像プロセスに供される。
【実施例】
【０２０３】
以下、本発明の実施の形態について、実施例により具体的に説明するが、本発明は以下の実施例に限定されるものではない。【０２０４】
［合成実施例１（例示化合物２５の合成）］
出発原料として、下記構造式（１４）で表される化合物（特許文献１４参照）を用意した。
【化１３９】
2011055756.tif 000141
【０２０５】
反応容器に上記化合物５．３ｇ、Ｎ，Ｎ−ジメチルホルムアミド２１．２ｇを加え、三塩化ホスホリル１５．３ｇを滴下した。加熱しながら、８０℃で３時間攪拌し、放冷した後、水１００ｇを冷却しながら滴下し、炭酸ナトリウムを加えて、反応溶液をアルカリ性とした。
次いで、６０℃で３時間加熱した後、トルエンで抽出した。水、続いて飽和食塩水で洗浄した後、硫酸マグネシウムで乾燥し、溶媒を留去することによって、下記構造式（１５）で表される黄色固体のホルミル化合物５．１ｇを得た。
【化１４０】
2011055756.tif 000142
【０２０６】
得られたホルミル化合物５ｇ、ジフェニルメチル亜燐酸ジエチルエステル３ｇをＮ，Ｎ−ジメチルホルムアミド２０ｍｌに溶解し、２０±５℃に保ちながら、ナトリウムメチラート０．４ｇを添加した。２時間撹拌した後、イオン交換水２０ｍｌを加え、常法によって精製処理を行い、黄色固体５．８ｇ（収率８２％）を得た。【０２０７】
得られた黄色固体について、元素分析およびＮＭＲ測定によって、構造を同定した。ＮＭＲスペクトルを図１に示した。
また元素分析値は以下の通りである。
炭素        水素        窒素        酸素    
測定値（％）  ８９．７０％  ６．１５％  １．９２％  ２．２３％
理論値（％）  ８９．６７％  ６．１１％  １．９７％  ２．２５％
【０２０８】
上記の結果から、得られた黄色固体は、前述した例示化合物２５に相当し、下記式で表される化合物であることが判る。
【化１４１】
2011055756.tif 000143
【０２０９】
［合成実施例２（例示化合物２６の合成）］
実施例１で得られた前記構造式（１５）で表されるホルミル化合物５ｇ、ジ−ｐ−トリルメチル亜燐酸ジエチルエステル３．３ｇをＮ，Ｎ−ジメチルホルムアミド２０ｍｌに溶解し、２０±５℃に保ちながら、ナトリウムメチラート０．４ｇを添加した。２時間撹拌した後、イオン交換水２０ｍｌを加え、常法によって精製処理を行い、黄色固体４．８ｇ（収率６５％）を得た。【０２１０】
得られた黄色固体について、元素分析およびＮＭＲ測定によって、構造を同定した。ＮＭＲスペクトルを図２に示した。
また、元素分析値は以下の通りである。
炭素        水素        窒素        酸素    
測定値（％）  ８９．５４％  ６．４４％  １．８７％  ２．１４％
理論値（％）  ８９．５１％  ６．４２％  １．９０％  ２．１７％
【０２１１】
上記の結果から、得られた黄色固体は、前述した例示化合物２６に相当し、下記式で表される化合物であることが判る。
【化１４２】
2011055756.tif 000144
【０２１２】
［合成実施例３（例示化合物２７の合成）］
実施例１で得られた前記構造式（１５）で表されるホルミル化合物５．１ｇ、３，３−ジフェニル−２−プロペニル亜燐酸ジエチルエステル３．３ｇをＮ，Ｎ−ジメチルホルムアミド２０ｍｌに溶解し、２０±５℃に保ちながら、ナトリウムメチラート０．４ｇを添加した。２時間撹拌した後、イオン交換水２０ｍｌを加え、４０℃で３時間加熱、攪拌した後、常法によって精製処理を行い、黄色固体５．５ｇ（収率７５％）を得た。【０２１３】
得られた黄色固体について、元素分析およびＮＭＲ測定によって、構造を同定した。ＮＭＲスペクトルを図３に示した。
また、元素分析値は以下の通りである。
炭素        水素        窒素        酸素    
測定値（％）  ８９．７９％  ６．１９％  １．８７％  ２．１５％
理論値（％）  ８９．７６％  ６．１６％  １．９０％  ２．１７％
【０２１４】
上記の結果から、得られた黄色固体は、前述した例示化合物２７に相当し、下記式で表される化合物であることが判る。
【化１４３】
2011055756.tif 000145
【０２１５】
［感光体実施例１］
アルコール可溶性ポリアミド（アミランＣＭ−４０００、東レ製）１質量部をメタノール１３質量部に溶解した。これに酸化チタン（タイペークＣＲ−ＥＬ、石原産業製）５質量部を加え、ペイントシェーカーで８時間分散して、アンダーコート層用塗布液を作製した。アルミ蒸着ＰＥＴフィルムのアルミ面上にワイヤーバーを用いて塗布し、常圧下６０℃で１時間乾燥し、膜厚１μｍのアンダーコート層を形成した。【０２１６】
電荷発生材料としてＣｕ−ＫαのＸ線回折スペクトルにおける回折角２θ±０．２°が９．６、２４．１、２７．２に強いピークを有する、下記のチタニルフタロシアニン（電荷発生剤Ｎｏ．１）を用意した。
【化１４４】
2011055756.tif 000146
（電荷発生剤Ｎｏ．１）【０２１７】
電荷発生層用のバインダー樹脂として、ポリビニルブチラール樹脂（エスレックＢＬ−Ｓ、積水化学工業（株）製）を用意した。
このポリビニルブチラール樹脂の３％シクロヘキサノン溶液５０質量部に、上記の電荷発生剤１．５質量部を加え、超音波分散機で１時間分散した。
得られた分散液を前記アンダーコート層上にワイヤーバーを用いて塗布し、常圧下１１０℃で１時間乾燥して膜厚０．６μｍの電荷発生層を形成した。【０２１８】
一方、電荷輸送層用のバインダー樹脂として、ポリカーボネート樹脂（ユーピロンＺ、三菱エンジニアリングプラスチック（株）製）を用意した。
このポリカーボネート樹脂の８．０％ジクロロエタン溶液１８．７５質量部に、実施例１で合成されたジフェニルナフチルアミン誘導体（例示化合物２５）１．５質量部を電荷輸送剤として加え、超音波をかけて該ジフェニルナフチル誘導体を完全に溶解させた。
この溶液を前記電荷発生層上にワイヤーバーで塗布し、常圧下１１０℃で３０分間乾燥して膜厚２０μｍの電荷輸送層を形成し、感光体Ｎｏ．１を作製した。【０２１９】
［感光体実施例２および３］
感光体実施例１で用いた電荷輸送剤を、実施例２および３で合成されたジフェニルナフチルアミン誘導体（例示化合物２６および２７）に代えた以外は、感光体実施例１と同様の方法で、感光体Ｎｏ．２、および３を作製した。【０２２０】
［感光体比較例１］
比較のために、感光体実施例１で用いた電荷輸送剤を、下記構造式で表される化合物（比較化合物Ｎｏ．１）に代えた以外は、感光体実施例１と同様の方法で感光体Ｎｏ．４を作製した。
【化１４５】
2011055756.tif 000147
（比較化合物Ｎｏ．１）【０２２１】
（感光体の電子写真特性の評価）
感光体実施例１〜３および感光体比較例１で作製した感光体について静電複写紙試験装置（商品名「ＥＰＡ−８１００Ａ」）を用いて電子写真特性評価を行った。
まず感光体を暗所で−５．５ｋＶのコロナ帯電し、このときの帯電電位Ｖ０を測定した。
次いで１．０μＷ／ｃｍ２の７８０ｎｍ単色光で露光し、半減露光量Ｅ１／２（μＪ／ｃｍ２）、２秒間露光後の残留電位Ｖｒ（−Ｖ）を求めた。その結果を表１に示した。【０２２２】
【表１】
2011055756.tif 000148
【０２２３】
以上の結果から、本発明のジフェニルナフチルアミン誘導体を電荷輸送剤として含有する感光層を備えた電子写真感光体は、低残留電位を有していることが分かる。【０２２４】
［感光体実施例４］
電荷発生材料としてＣｕ−ＫαのＸ線回折スペクトルにおける回折角２θ±０．２°が７．５、１０．３、１２．６、２２．５、２４．３，２５．４、２８．６に強いピークを有するチタニルフタロシアニン（電荷発生剤Ｎｏ．２）を用意した。【０２２５】
上記の電荷発生剤を用いた以外は、感光体実施例４と全く同様にして、アルミ蒸着ＰＥＴフィルムのアルミ面上に、膜厚０．２μｍの電荷発生層を形成した。【０２２６】
一方、前述したポリカーボネート樹脂の１２．２％テトラヒドロフラン溶液７．３８質量部に、実施例１のジフェニルナフチルアミン誘導体（例示化合物２５）０．９質量部を加え、超音波をかけて該ジフェニルナフチルアミン誘導体を完全に溶解させた。
この溶液を前記電荷発生層上にワイヤーバーで塗布し、常圧下１１０℃で３０分間乾燥して膜厚１０μｍの電荷輸送層を形成した後、さらに、電荷輸送層上に半透明金電極を蒸着して感光体Ｎｏ．５を作製した。【０２２７】
［感光体実施例５および６］
感光体実施例４で用いた電荷輸送剤を、実施例２および３のジフェニルナフチルアミン誘導体（例示化合物２６および２７）に代えた以外は、感光体実施例４と同様の方法で、感光体Ｎｏ．６および７を作製した。【０２２８】
［感光体比較例２］
比較のために、感光体実施例４で用いた電荷輸送剤を、感光体比較例１で用いた比較化合物Ｎｏ．１に代えた以外は、感光体実施例４と同様の方法で感光体Ｎｏ．８を作製した。【０２２９】
［ドリフト移動度］
感光体実施例４〜６および感光体比較例２で作製した感光体についてドリフト移動度を測定した。測定はＴｉｍｅ−ｏｆ−ｆｌｉｇｈｔ法で行い、２×１０５Ｖ／ｃｍで測定した。結果を表２に示した。【０２３０】
【表２】
2011055756.tif 000149
【０２３１】
以上の結果から、本発明のジフェニルナフチルアミン誘導体は、高いキャリア移動度を有していることが分かる。
【産業上の利用可能性】
【０２３２】
本発明のジフェニルナフチルアミン誘導体は、高いキャリア移動度を有し、電荷輸送剤としての性能に優れており、電子写真用有機感光体の感光層の形成に用いる電荷輸送剤として極めて有用であり、高感度で低残留電位といった良好な特性を有する電子写真用有機感光体を提供する。
【図１】
2011055756.tif 000157
【図２】
2011055756.tif 000158
【図３】
2011055756.tif 000159
【国際調査報告】
2011055756.tif 000160
2011055756.tif 000161
2011055756.tif 000162
2011055756.tif 000163